Brevet FR3025797A1 — publié le 20160318

- 1 - L'invention concerne une résine polyester de structure linéaire ou ramifiée et exempte d'acides gras insaturés, laquelle est hydroxylée ou carboxylée à base de matières premières renouvelables, en particulier au moins à base de polyol biosourcé spécifique, une composition de revêtement comprenant ladite résine et son utilisation dans les revêtements ayant une durabilité élevée et à base de matières premières renouvelables, en particulier pour revêtements de feuilles métalliques. Les résines polyesters fonctionnalisées sans huile sont bien connues pour les applications de revêtements pour feuilles métalliques connus sous le terme anglais « coils ». Des résines polyesters polyols à base de composants d'origine renouvelable dits également « biosourcés » pour application dans les revêtements de feuilles métalliques sont déjà décrits dans WO 2012/042153 et en particulier des résines sans huile. Ces résines polyesters sont à base de colophane. Cependant, comme telles, elles ont besoin d'amélioration en termes de durabilité et de résistance au jaunissement. B. A. Noordover et al décrit dans J. Biomacromolecules, 2006, 7, 3406-3416 des co- et terpolyesters basés sur l'isosorbide et l'acide succinique et d'autres monomères d'origine renouvelable comme le 2,3 butanediol ou 1,3 propanediol ou l'acide citrique. Aucune présence de polyacides de chaîne plus longue en au moins Cg n'est mentionnée ou suggérée. La présente invention cherche à mettre au point des nouvelles résines polyesters hydroxylées ou carboxylées, sans huile et exempte de tout résidu d'acide gras insaturé ayant une durabilité et résistance au jaunissement et un compromis dureté/flexibilité améliorées tout en ayant une bonne résistance chimique, en particulier aux solvants organiques et à l'eau, concernant le revêtement obtenu, en particulier pour application sur feuilles de métal. Le premier objet de la présente invention concerne ladite résine de polyester linéaire ou ramifié qui est hydroxyle et/ou carboxyle à base d'une composition spécifique avec des matières premières renouvelables et en particulier à base d'un polyol biosourcé spécifique. Est également couverte la solution de ladite résine dans un solvant organique. Un autre objet de l'invention concerne une composition de revêtement comprenant ladite résine et en particulier une composition réticulable de revêtement. Fait également partie de l'invention l'utilisation de ladite résine dans lesdites compositions de revêtement et finalement le revêtement qui en résulte. 3025797 - 2 - Donc, le premier objet de l'invention concerne une résine polyester de structure linéaire ou ramifiée et exempte d'acides gras insaturés, qui est hydroxylée ou carboxylée, éventuellement hydroxylée et carboxylée, laquelle résine est à base de : un composant acide comprenant : 5 al) au moins un polyacide ou anhydride carboxylique en C4 à 06, de préférence de fonctionnalité fai allant de 2 à 4, plus préférentiellement égale à 2 a2) au moins un polyacide ou anhydride carboxylique en Cg à C64, de préférence de fonctionnalité fat allant de 2 à 4, plus préférentiellement égale à 2 a3) en option au moins un monoacide saturé en 02 à 022, éventuellement 10 pouvant porter un groupement hydroxyle un composant alcool comprenant : 131) au moins un polyol biosourcé de fonctionnalité fbl d'au moins 2, de préférence 2, porteur d'un motif 1,4:3,6 dianhydrohexitol et au moins un des deux polyols b2) ou b3) suivants : 15 b2) au moins un polyol différent de 131) et de fonctionnalité fb2 d'au moins 2, de préférence 2, plus particulièrement un polyol en C3 à 036 b3) au moins un polyol différent de 131) et de b2) de fonctionnalité fb3 d'au moins 3, de préférence 3. Selon une option particulière, les deux polyols b2) et b3) peuvent être présents. 20 Le terme « résine exempte d'acides gras insaturés » signifie, selon la présente invention, l'absence de tout acide gras insaturé ou d'huile d'acide gras insaturé sous forme incorporée chimiquement dans la structure de ladite résine ou sous forme libre (non incorporée chimiquement). Ledit polyacide al) inclut dans sa couverture des acides comme l'acide aconitique 25 issu de la canne à sucre, en C6 et de fonctionnalité fai = 3. Le polyacide al) peut aussi porter un groupement parmi hydroxyle comme l'acide citrique avec fai = 3 et porteur en plus d'une fonction hydroxyle ou malique avec fai = 2 et porteur d'un hydroxyle ou l'acide glutamique avec fai = 2 et porteur d'un groupement amine. Plus particulièrement, ledit motif porté par ledit polyol 131) est l'isosorbide (1,4:3,6 30 dianhydro-D-sorbitol), l'isomannide (1,4:3,6 dianhydro-D-mannitol) ou l'isoidide (1,4:3,6 dianhydro-L-iditol). Selon une préférence particulière, une fraction d'au moins 50%, de préférence d'au moins 75% en poids de ladite résine est biosourcée. Une résine ou un produit biosourcé signifie qu'il comprend une matière première d'origine non fossile qui est renouvelable et d'origine végétale ou animale. 3025797 - 3 - La caractéristique de « biosourcé » d'un produit ou résine ou d'une matière première utilisée comme composant dudit produit, telle qu'un polyacide, un polyol ou un acide gras peut être déterminée par détermination du taux de carbone 140, lequel atteste l'origine renouvelable du carbone dudit composant comme tel ou incorporé dans un 5 produit final après réaction (qui ne modifie en rien ce taux). En effet, un composant biosourcé est un composant dans lequel le carbone provient du dioxyde de carbone (002) fixé par photosynthèse à partir de l'atmosphère terrestre. La teneur fixe spécifique en carbone 14C est la signature d'un composant biosourcé qui se différencie de celui correspondant à un composant d'origine fossile. Cette teneur peut être déterminée selon 10 ASTM D 6866 (ASTM D 6866-06) ou ASTM D 7026 (ASTM D 7026-04), en particulier par spectrométrie de masse selon ASTM D6866-06. Selon un cas particulier, ledit composant b) comprend b2) et b3) et au moins 50% en poids, de préférence au moins 75% en poids dudit composant b) est biosourcé. Plus particulièrement, les composants a) et b) peuvent être à 100% biosourcés. 15 Selon une autre option particulière, ledit polyol b2) est biosourcé et choisi parmi le 1,3 propylène diol ou le 1,2 propylène diol, le 1,4 butane diol ou les diols à base (signifiant dérivés) d'acides gras saturés. De tels diols peuvent avoir une chaîne en 012 à 036. Encore plus particulièrement, ledit polyol b3) peut être biosourcé et choisi parmi le glycérol et ses dérivés éther-polyols, tels que les polyglycérols (dérivés oligomères de 20 glycérol). Dans le cas où la fonctionnalité d'un des composants cités est supérieure à 2, de préférence la fonctionnalité moyenne en nombre du mélange des composants a) + b) ne dépasse pas 2. Ledit polyester est donc de structure linéaire ou ramifiée et par définition il ne peut comporter de structure réticulée, laquelle est ainsi par définition exclue. L'homme 25 du métier sait en particulier choisir les proportions et les fonctionnalités de composants réactifs ainsi que le taux de conversion des fonctions réactives, afin d'éviter toute réticulation ou gélification chimique du système réactif. Cette question ne peut se poser que quand l'un des composants réactifs (a) et (b) est de fonctionnalité moyenne supérieure à 2 pour obtenir une structure ramifiée. Il est possible de contrôler la structure 30 sans aucune réticulation possible, en ajustant les proportions des composants a) et b) de sorte que la fonctionnalité moyenne en nombre (par mole de composant réactant) sur l'ensemble des composants réactifs (a + b) ne dépasse pas 2 ou si elle dépasse 2 de limiter le taux de conversion bien avant le point de gel (gélification) prédictible soit par l'expérimentation soit par le calcul selon la relation de Macosko-Miller et/ou par addition 35 progressive du composant le moins fonctionnalisé sur le composant le plus fonctionnalisé sous agitation efficace (maintenu en excès de fonctions réactives par l'addition 3025797 - 4 - progressive du deuxième composant réactif). La relation de Macosko-Miller citée ci-haut est telle que définie selon Macromolecules, vol. 9, pages 199-211 (1976) et est considérée comme bien connue de l'homme du métier. Pour plus de clarté, nous rappelons ci-dessous cette relation qui relie le rapport critique I-, des fonctions réactives 5 pour deux composants réactifs A et B au point de gel, I-, = fonctions de A/fonctions B, avec la fonctionnalité moyenne de A qui est fA, et celle de B qui est fB avec le taux critique de conversion au point de gélification xg suivant : rc* x92= 1 / [(fB -1)*(fA-1)1 Ledit polyacide al) peut être en particulier un diacide aliphatique biosourcé choisi 10 parmi : acide succinique, acide tartrique, acide citrique, acide malique ou acide itaconique, acide glutarique, acide glutamique, acide fumarique, acide furanne dicarboxylique, acide tetrahydrofuranne 2,5 dicarboxylique et acide tetrahydrofuranne 3,5 dicarboxylique et de préférence parmi : acide succinique, acide itaconique, acide glutamique, acide fumarique, acide furane dicarboxylique, acide tetrahydrofuranne 2,5 dicarboxylique et acide 15 tetrahydrofuranne 3,5 dicarboxylique. Ledit polyacide a2) peut être également biosourcé et choisi parmi : l'acide azélaïque (Ce), acide sébacique (Cie), acide undécane dioïque, acide dodécane dioïque ou dimères et trimères d'acides gras respectivement en 036 et 054. La présence de ce diacide a2) et sa proportion par rapport à al) sont des facteurs importants pour jouer sur 20 le compromis dureté/flexibilité du revêtement final et ajuster le rapport dureté/flexibilité, l'augmentation du taux de a2) améliore la flexibilité. Inversement, la dureté du revêtement augmente avec le taux de al). De préférence, le rapport molaire a1)/a2) varie de 2 à 8 et plus préférentiellement de 3 à 7. 25 Selon un mode particulier, ledit monoacide a3) est présent dans la composition de ladite résine et sélectionné parmi : l'acide acétique, l'acide pyruvique, l'acide lactique ou la colophane (acide abiétique et isomères en C20) ou un acide gras saturé en 012 à 022. Selon un mode particulier et préféré de ladite résine, ledit polyol 131) représente au moins 30% en poids de ladite résine, ce poids de « ladite résine » signifiant ici « par 30 rapport au poids total des composants a) + b) utilisés pour ladite résine ». Plus particulièrement, le taux du polyol 131) en % mol/mol sur l'ensemble du composant alcool b) varie de 40 à 80 et de préférence de 55 à 65. Le taux correspondant au polyol b2) peut varier de 0 à 50 et de préférence de 25 à 35. 35 Le taux molaire du polyol b3) peut varier de 0 à 20 et de préférence de 5 à 15. 3025797 - 5 - Concernant la fonctionnalité OH ou carboxy, éventuellement OH et carboxy de ladite résine, elle peut correspondre à un indice de OH et/ou d'acide allant de 10 à 200 mg KOH/g. Plus particulièrement, ladite résine peut avoir une fonctionnalité carboxy 5 correspondant à un indice d'acide inférieur à 20, de préférence inférieur à 10 et plus préférentiellement inférieur à 5 et en particulier 0 mg KOH/g et une fonctionnalité en OH correspondant à un indice OH allant de 10 à 200, de préférence de 10 à 150 mg, plus préférentiellement de 10 à 100 KOH/g. L'indice OH est déterminé selon ISO 2554. L'indice d'acide est déterminé selon ISO 2114. 10 La résine selon l'invention peut donc être fonctionnalisée OH ou carboxy ou OH et carboxy, de préférence dans ce dernier cas avec une fonctionnalité OH prédominante, c'est-à-dire à plus de 90% de groupements fonctionnels étant OH. Concernant la masse moléculaire moyenne en nombre Mn de ladite résine, elle peut varier de 500 à 20000 et de préférence de 750 à 10000. Cette masse moléculaire Mn 15 est déterminée par calcul à partir de l'indice de fonctionnalité (en mg KOH/g) et de la fonctionnalité moyenne fr de ladite résine qui représente le nombre moyen de fonctions OH et/ou acide carboxy, calculé à partir du bilan matière (proportions molaires) et de la fonctionnalité connue des composants a) et b) utilisés. La Tg de ladite résine peut varier de -10°C à 100°C et de préférence de 10 à 50°C. 20 Ladite Tg est déterminée par mesure DSC avec 2 passages à 10°C/min. Le deuxième objet de l'invention concerne une solution de résine dans un solvant organique, laquelle solution comprend au moins une résine telle que définie ci-haut selon l'invention. Plus particulièrement, ledit solvant peut être sélectionné parmi les esters méthyliques ou esters éthyliques d'acides monocarboxyliques en C2 à C4 ou esters 25 desdits acides monocarboxyliques avec des monoéthers méthoxy ou éthoxy de diols en C2 à C4, en particulier l'acétate de méthoxy propyle ou parmi diesters méthyliques ou éthyliques de diacides carboxyliques en C4 à C6, terpènes, polyhydroxyalcanoates, esters méthyliques ou éthyliques d'huiles d'acides gras ou esters d'acide lactique avec alcools en C1 à Cs. 30 La résine de l'invention peut être préparée par réaction entre les composants acide a) et alcool b) comme définis ci-dessus et selon les étapes successives suivantes : i) réaction de l'ensemble du composant acide a) avec ledit composant b1) dudit composant alcool b) jusqu'à une conversion d'au moins 85%, de préférence 100% dudit composant b1), suivie de 35 ii) réaction du produit issu de l'étape i) avec le reste dudit composant alcool b), comprenant au moins un des polyols b2) ou b3) comme définis ci-haut, 3025797 - 6 - les réactions desdites étapes i) et ii) ayant lieu en solution dans au moins un solvant organique pouvant former un azéotrope avec l'eau. Le rapport carboxy/OH dans la première étape i) peut varier de 1,1 à 2,1, de préférence de 1,2 à 2. 5 La fonctionnalité de ladite résine est réglée par la nature du composant a) ou b) étant en excès global stoechiométrique. Un troisième objet de l'invention concerne une composition de revêtement, de préférence une composition de revêtement en milieu solvant organique, laquelle composition comprend au moins une résine telle que définie ci-haut selon l'invention ou 10 (comprend) une solution de résine telle que définie ci-avant. De préférence, ladite composition est une composition réticulable comprenant en plus de ladite résine au moins un agent réticulant, porteur de groupements réactifs avec les groupements hydroxyles et/ou carboxyles portés par ladite résine. Quand ladite résine est hydroxylée, ledit agent réticulant peut être sélectionné 15 parmi : la mélamine ou un polyisocyanate, en particulier polyisocyanate bloqué ou un polyanhydride ou un polysilane, en particulier polysilane bloqué par alcoxy et quand ladite résine est carboxylée, ledit agent réticulant peut être sélectionné parmi les polyépoxydes ou les polyols. Comme polyols agents réticulants convenables quand ladite résine est carboxylée, 20 on peut citer tous polyols monomères ou oligomères de structure aliphatique ou cycloaliphatique. Comme exemples de polyols monomères aliphatiques, on peut citer le triméthylol propane ou le glycérol ou le pentaerythritol ou le ditrimethylolpropane ou dipentaérythritol, ces polyols pouvant éventuellement être alcoxylés. D'autres polyols pouvant convenir sont des oligomères polyols acryliques, polyéthers polyols ou polyesters 25 polyols. Des oligomères polyesters polyols convenables comme agents réticulants quand ladite résine est carboxylée sont également les résines polyesters hydroxylées telles que définies selon la présente invention. Plus particulièrement, ladite composition de revêtement est entièrement biosourcée avec ladite résine et ledit agent réticulant étant tous deux biosourcés, de 30 préférence à 100% biosourcés. Dans le cas possible où la résine porte des fonctions à la fois hydroxyles et carboxy, un mélange d'agent réticulants correspondant respectivement à chaque fonctionnalité de ladite résine peut être utilisé et éventuellement avec deux étapes d'addition pour éviter la coréaction éventuelle entre les deux agents réticulants. 3025797 - 7 - De préférence, la fonctionnalité OH ou carboxy est prédominante ou unique et ledit agent réticulant est spécifique pour fonctionnalité OH seulement ou spécifique pour fonctionnalité carboxy seulement. Selon une option particulièrement préférée, ladite composition est une composition 5 de revêtement en milieu solvant organique et en particulier une composition de peinture ou de vernis, plus particulièrement pour surfaces métalliques. Plus préférentiellement, lesdites surfaces métalliques sont sous forme de feuilles métalliques (en anglais « coils »). Un autre objet de l'invention concerne l'utilisation d'une résine telle que définie ci-haut ou (l'utilisation) d'une solution d'une telle résine dans les compositions de 10 revêtements, en particulier dans les compositions de revêtements réticulables. Une telle utilisation concerne en particulier les compositions de revêtements à comportement « monocomposant » pour métal et en particulier pour revêtement de feuille métallique. Une composition à comportement « monocomposant » se caractérise par le fait qu'elle est stable au stockage et qu'elle n'est réticulable que par activation thermique, 15 caractéristique qui est indispensable dans ce but. Selon une option particulière, ladite utilisation concerne un revêtement primaire, une finition, un envers de bande ou un revêtement monocouche. Le terme « un envers de bande » signifie ici un revêtement appliqué sur la face « envers » ou « cachée » de la feuille métallique (bande). 20 Une autre utilisation potentielle de ladite résine concerne les revêtements en poudre, en particulier réticulables. Ladite résine peut être carboxylée et l'agent réticulant peut être un polyépoxyde ou un polyol à base de cyanurate, en particulier le trihydroxyéthyl cyanurate. Selon une autre option, ladite utilisation concerne des revêtements 25 « bicomposants ». Lesdites compositions de revêtements bicomposants sont réticulables à basse température et sans besoin d'activation thermique. En fait, dans ce cas, ladite résine en présence dudit agent réticulant réagit aussitôt mélangée audit agent. Par conséquent, une telle composition est préparée juste avant l'utilisation et n'est donc pas stable au stockage, aboutissant après mélange et réaction de ladite résine avec ledit 30 agent réticulant, à une structure réticulée de manière irréversible. Finalement, l'invention concerne un produit fini, en particulier un revêtement, lequel résulte de l'utilisation d'au moins une résine telle que définie ci-haut ou d'une solution de telle résine ou d'une composition de revêtement telle que définie ci-haut selon la présente invention. 35 Les exemples suivants sont présentés à titre d'illustration de l'invention et de ses performances et ne limitent en rien sa portée. 3025797 - 8 - Partie Expérimentale 1) Matières premières utilisées (voir tableau 1 ci-dessous) 5 Tableau 1 : matières premières utilisées Nom Nom Fournisseur Fonction Nature Composant commercial chimique technique fonction et type selon fonctionnalité invention Polysorb® isosorbide Roquette Diol* OH/2 131) P Oleris® Acide Arkema Diacide* Carboxy/2 a2) Sebacic sébacique acid Bio SA Acide Bio Amber Diacide* Carboxy/2 al) succinique Glycerine® Glycérol Oleon Triol* OH/3 b3) 4813 Fascat® acide butyl PMC Organo Catalyseur - catalyseur 4100 stannoique Metallix MIBK Méthyl Arkema Solvant - Solvant azéo isobutyl azéo cétone MPA Méthoxy BASF Solvant - Solvant propyl résine résine acétate * biosourcé 2) Préparation de la résine (mode opératoire exemple 1) 10 Dans un réacteur de 3 litres, chauffé électriquement, équipé : - d'une colonne à distiller du type Vigreux surmontée d'un séparateur Dean Stark, - d'une canne plongeante pour introduire l'azote, - d'une sonde de température, on charge : 15 - 582 g d'lsosorbide, - 246,8 g d'acide sébacique, 3025797 - 9 - - 380,9 g d'acide succinique, - 0,13 g de Fascat® 4100 (acide butyl stannoique) Sous débit d'azote, on chauffe jusque 150°C et on introduit 50,62 g de méthyl isobutyl cétone (MIBK) comme (solvant) entraîneur azéotropique. On chauffe ensuite, 5 jusqu'à 220°C tout en éliminant l'eau de la réaction sous forme d'hétéroazéotrope avec la MIBK jusqu'à atteindre un indice d'acide constant de 165 mg KOH/g correspondant à un taux de conversion de l'isosorbide de 99,5%. La durée de cette première étape est de 8 h. On refroidit à 180°C et on introduit dans le réacteur 55,7 g de glycérol. Le milieu réactionnel est porté à 220°C toujours sous azote, jusqu'à obtenir un indice d'acide 10 REVENDICATIONS1. Résine polyester de structure linéaire ou ramifiée et exempte d'acides gras insaturés, qui est hydroxylée ou carboxylée, éventuellement hydroxylée et carboxylée, caractérisée en ce qu'elle est à base de : a) un composant acide comprenant : al) au moins un polyacide ou anhydride carboxylique en C4 à C6, de préférence de fonctionnalité fat allant de 2 à 4 et plus préférentiellement égale à 2 a2) au moins un polyacide ou anhydride carboxylique en Cg à C54, de préférence de fonctionnalité fat allant de 2 à 4 et plus préférentiellement égale à 2 a3) en option au moins un monoacide saturé en C2 à C22, éventuellement pouvant porter un groupement hydroxyle, b) un composant alcool comprenant : 131) au moins un polyol biosourcé de fonctionnalité fbl d'au moins 2, de préférence 2, porteur d'un motif 1,4:3,6 dianhydrohexitol et au moins un des deux polyols b2) ou b3) suivants : b2) au moins un polyol différent de 131) et de fonctionnalité fb2 d'au moins 2, de préférence 2, plus particulièrement un polyol en C3 à C36 b3) au moins un polyol différent de 131) et de b2 de fonctionnalité fb3 d'au moins 3, de préférence 3. 2. Résine selon la revendication 1, caractérisée en ce que ledit motif de polyol 131) est l'isosorbide (1,4:3,6 dianhydro-D-sorbitol), l'isomannide (1,4:3,6 dianhydro-D-mannitol) ou l'isoidide (1,4:3,6 dianhydro-L-iditol). 3. Résine selon l'une des revendications 1 à 2, caractérisée en ce qu'une fraction d'au moins 50%, de préférence d'au moins 75% en poids de ladite résine est biosourcée. 4. Résine selon l'une des revendications 1 à 3, caractérisée en ce que ledit composant b) comprend b2) et b3) et qu'au moins 50% en poids, de préférence au moins 75% en poids dudit composant b) est biosourcé. 5. Résine selon l'une des revendications 1 à 4, caractérisée en ce que les composants a) et b) sont à 100% biosourcés. 6. Résine selon l'une des revendications 1 à 5, caractérisée en ce que ledit polyol b2) est biosourcé et choisi parmi le 1,3 propylène diol ou le 1,2 propylène diol, le 1,4 butane diol ou les diols à base d'acides gras saturés. 7. Résine selon l'une des revendications 1 à 6, caractérisée en ce que ledit polyol b3) est biosourcé et choisi parmi le glycérol et ses dérivés éther-polyols, tels que les polyglycérols. 3025797 -15- 8. Résine selon l'une des revendications 1 à 7, caractérisée en ce que ledit polyacide al) est un diacide aliphatique biosourcé choisi parmi : acide succinique, acide tartrique, acide citrique, acide malique, acide itaconique, acide glutarique, acide glutamique, acide fumarique, acide furanne dicarboxylique, acide tetrahydrofuranne 2,5 dicarboxylique et 5 acide tetrahydrofuranne 3,5 dicarboxylique, de préférence acide succinique, acide itaconique, acide glutamique, acide fumarique, acide furane dicarboxylique, acide tetrahydrofuranne 2,5 dicarboxylique et acide tetrahydrofuranne 3,5 dicarboxylique. 9. Résine selon l'une des revendications 1 à 8, caractérisée en ce que ledit polyacide a2) est biosourcé et choisi parmi : l'acide azélaïque (Ce), acide sébacique (C10), acide 10 undécane dioïque, acide dodécane dioïque ou dimères et trimères d'acides gras respectivement en 036 et 054. 10. Résine selon l'une des revendications 1 à 9, caractérisée en ce que ledit monoacide a3) est présent dans la composition de ladite résine et sélectionné parmi : acide acétique, acide pyruvique, acide lactique ou la colophane (acide abiétique et 15 isomères en 020) ou un acide gras saturé en 012 à 022. . Résine selon l'une des revendications 1 à 10, caractérisée en ce que ledit polyol 131) représente au moins 30% en poids de ladite résine. 12. Résine selon l'une des revendications 1 à 11, caractérisée en ce qu'elle a une fonctionnalité OH et/ou acide carboxylique correspondant à un indice de OH et/ou d'acide 20 allant de 10 à 200 mg KOH/g. 13. Résine selon l'une des revendications 1 à 11, caractérisée en ce qu'elle a une fonctionnalité carboxyl correspondant à un indice d'acide inférieur à 20, de préférence inférieur à 10 et plus préférentiellement inférieur à 5 et en particulier 0 mg KOH/g et une fonctionnalité en OH correspondant à un indice OH allant de 10 à 200, de préférence de 25 10 à 150 mg KOH/g, plus préférentiellement de 10 à 100 mg KOH/g. 14. Résine selon l'une des revendications 1 à 13, caractérisée en ce que sa masse moléculaire moyenne en nombre Mn varie de 500 à 20000, de préférence de 750 à 10000. 15. Résine selon l'une des revendications 1 à 14, caractérisée en ce que la Tg de ladite résine varie de -10°C à 100°C, de préférence de 10 à 50°C. 30 16. Solution de résine dans un solvant organique, caractérisée en ce qu'elle comprend au moins une résine telle que définie selon l'une des revendications 1 à 15. 17. Solution selon la revendication 16, caractérisée en ce que ledit solvant est sélectionné parmi les esters méthyliques ou esters éthyliques d'acides monocarboxyliques en C2 à C4 ou esters desdits acides monocarboxyliques avec des 35 monoéthers méthoxy ou éthoxy de diols en C2 à C4, en particulier l'acétate de méthoxy propyle ou parmi diesters méthyliques ou éthyliques de diacides carboxyliques en C4 à C6, 3025797 -16- terpènes, polyhydroxyalcanoates, esters méthyliques ou éthyliques d'huiles d'acides gras ou esters d'acide lactique avec alcools en C1 à CS. 18. Composition de revêtement, de préférence en milieu solvant organique, comprenant au moins une résine telle que définie selon l'une des revendications 1 à 15 5 ou une solution de résine telle que définie selon la revendication 16 ou 17. 19. Composition selon la revendication 18, caractérisée en ce qu'il s'agit d'une composition réticulable comprenant en plus de ladite résine au moins un agent réticulant, porteur de groupements réactifs avec les groupements hydroxyles et/ou carboxyles portés par ladite résine. 10 20. Composition selon la revendication 18 ou 19, caractérisée en ce que ledit agent réticulant est sélectionné parmi la mélamine ou un polyisocyanate, en particulier polyisocyanate bloqué ou un polyanhydride ou un polysilane, en particulier polysilane bloqué par alcoxy quand ladite résine est hydroxylée ou ledit agent réticulant est sélectionné parmi les polyépoxydes ou polyols quand ladite résine est carboxylée. 15 21. Composition selon l'une des revendications 17 à 20, caractérisée en ce qu'il s'agit d'une composition de revêtement en milieu solvant organique, en particulier d'une composition de peinture ou de vernis, plus particulièrement pour surfaces métalliques. 22. Utilisation d'une résine telle que définie selon l'une des revendications 1 à 15 ou d'une solution de résine telle que définie selon la revendication 16 ou 17 dans les 20 compositions de revêtements, en particulier dans les compositions de revêtements réticulables. 23. Utilisation selon la revendication 22, caractérisée en ce qu'il s'agit de compositions de revêtements à comportement « monocomposant » pour métal, en particulier pour revêtement de feuille métallique (« coil »). 25 24. Utilisation selon la revendication 22 ou 23, caractérisée en ce qu'il s'agit de revêtement primaire, une finition, un envers de bande ou un revêtement monocouche. 25. Utilisation selon la revendication 22 ou 23, caractérisée en ce qu'il s'agit de revêtements en poudre. 26. Utilisation selon la revendication 22, caractérisée en ce qu'il s'agit de revêtements 30 « bicomposants ». 27. Revêtement caractérisé en ce qu'il résulte de l'utilisation d'au moins une résine telle que définie selon l'une des revendications 1 à 15 ou d'une solution de résine telle que définie selon la revendication 16 ou 17 ou d'une composition de revêtement telle que définie selon l'une des revendications 18 à 21.